Brevet FR2657308A1 — publié le 19910726

L'invention concerne un procédé de realisation d'un joint en une matière plastique durcissable renfer- mant un insert et solidaire d'une partie au moins de la périphérie d'un vitrage. L'invention s'applique en particulier aux vitrages utilisés sur les véhicules automobiles, tels que les véhicules de tourisme, les tracteurs, les ca- mions ou les autobus Ces vitrages peuvent être consti- tués par toute pièce en verre minéral trempé ou feuil- leté ou en une matière organique telle que le polymétha- crylate de méthyle ou le polycarbonate. Ces vitrages peuvent être fixes et constituer par exemple des pare-brises, des lunettes arrière ou des custodes de véhicules ou encore mobiles et constituer des glaces latérales ou des toits ouvrants; dans le cas des toits ouvrants, le vitrage est solidaire à sa péri- phérie d'un cadre rigide. Dans la plupart des cas, ces vitrages ne sont pas de forme plate et présentent au contraire un galbe dans une ou deux directions. Dans le cas o le vitrage est galbé dans une seule direction, le galbe est défini de manière quanti- tative par la valeur du rayon d'un cylindre enveloppant le vitrage galbé Ce rayon est déterminé par mesure de la flèche par rapport à un plan de référence prise par le vitrage, lorsque celui-ci repose sans contrainte sur le plan de référence La valeur de ce rayon est généra- lement comprise entre 900 et 1200 mm. Certains vitrages présentent un double galbe ou double bombage dont l'amplitude peut être définie de manière quantitative comme la valeur maximale h que prend la flèche du vitrage par rapport à un plan de référence, lorsque la périphérie du vitrage repose sans contraintes sur ce plan La longueur de la flèche est généralement comprise entre 80 et 150 mm dans le cas des vitrages pour véhicules automobiles. En fait, de manière plus générale, les vitra- ges mis en oeuvre dans le cadre de la présente invention pourront présenter un simple ou un double galbe se tra- duisant par une flèche comprise entre 3 et 300 mm. Les vitrages pour véhicules automobiles com- portent très souvent un joint en caoutchouc ou en matiè- re plastique disposé sur tout ou partie de la périphérie du vitrage Un tel joint peut assurer une fonction d'étanchéité ou constituer un cache dissimulant le bord du vitrage Dans ce dernier cas, l'étanchéité peut être assurée par un cordon de colle intercalé entre le vitra- ge et la paroi extérieure de la carrosserie. On a proposé divers procédés de surmoulage d'un joint de caoutchouc ou de matière plastique sur la partie périphérique d'un vitrage, ces procédés permet- tant d'obtenir un joint parfaitement adapté à la dimen- sion du vitrage et parfaitement étanche. On connaît par exemple des procédés de moulage de joint par injection sous-haute pression de matières telles que le caoutchouc EPDM constitué par un mélange à base d'éthylène, propylène, diène monomère, d'autres matières du type caoutchouc ou encore des matières ther- moplastiques. On connaît également des procédés de moulage sous basse pression de matières telles que le polyuré- thanne ou d'autres matériaux réactifs Ces matériaux peuvent être mis en oeuvre pour la réalisation de joints par injection à basse pression, en particulier par le procédé connu sous le nom de RIM (Reaction Injection Molding)- Ces procédés, qu'ils soient réalisés à haute ou à basse pression, nécessitent d'injecter la matière plastique dans l'empreinte d'un moule réalisé en une matière métallique telle que l'aluminium ou l'acier. Ces procédés présentent des difficultés de mise en oeuvre dans le cas de vitrages galbés sur le bord desquels on réalise le surmoulage du joint par injection Ces difficultés sont d'autant plus grandes que le galbe des vitrages est plus important. Dans le cas d'un vitrage en verre minéral à double galbe désigné communément comme vitrage sphérique ou en forme de bulle, on ne peut admettre pratiquement aucune déformation du vitrage pendant le moulage du joint Un écart, même de très faible amplitude par rapport à la cote nominale du moule peut se traduire dans ce cas par le bris du vitrage, lors de la fermeture du moule ou lors de l'injection de la matière plastique. Il est alors nécessaire de nettoyer soigneusement le moule pour éliminer tout débris de verre, avant d'effec- tuer une nouvelle opération d'injection Une telle opération de nettoyage est coûteuse car elle immobilise l'outillage de production pendant un temps relativement long En outre, la surface métallique des empreintes du moule peut être détériorée par les éclats de verre ou même par le frottement du bord périphérique du vitrage si les cotes de ce vitrage se trouvent en dehors des tolérances dimensionnelles du moule. On a proposé, dans une demande de brevet no 88-02492 déposée le 29 février 1988 par les Sociétés AUTOMOBILES PEUGEOT et AUTOMOBILES CITROEN, un procédé de réalisation d'un joint sur la périphérie d'un vitra- ge, par moulage d'une matière plastique à l'état fluide autour du vitrage, le durcissement ultérieur du Joint étant réalisé par activation de la matière plastique par un rayonnement électromagnétique, à l'intérieur du moule. Le mécanisme du durcissement de la matière plastique peut faire appel à la gélification, à la vulcanisation ou à la réticulation de la matière plasti- que liquide qui est activée par un rayonnement à haute ou à très haute fréquence ou par un rayonnement du type micro-ondes. On utilise un moule transparent aux rayonne- ments à haute fréquence et aux micro-ondes et de préfé- rence un moule en un matériau souple tel qu'un élastomè- re de silicone. Un tel procédé est donc parfaitement adapté au cas des vitrages présentant un galbe, dans la mesure o le vitrage est placé entre deux parties d'un moule en matière souple sur lesquelles on exerce une pression modérée, pendant le moulage. Dans le cas des vitrages utilisés dans la construction automobile, la nécessité d'inclure des inserts dans les joints disposés à la périphérie des vitrages se présente de plus en plus fréquemment. Ces inserts peuvent avoir un rôle purement décoratif ou au contraire remplir certaines fonctions utilitaires, par exemple dans le cas de véhicules néces- sitant le passage de câbles électriques ou de canalisa- tions de formes diverses le long du joint de certains vitrages. Dans le cas de la réalisation d'un joint de vitrage surmoulé par le procédé RIM, on a déjà proposé de disposer des joncs à but décoratif sur la face exter- ne visible du joint, ces joncs étant au moins partielle- ment enrobés de matière plastique pendant le moulage du joint. Dans le cas de pièces réalisées sur des unités à grande cadence de production, le moule est réalisé en aluminium ou en acier et la qualité de l'opération de surmoulage du jonc décoratif dépend de la précision des cotes de ce jonc et du contrôle de la pression du mélan- ge réactif à base de polyuréthanne lors de la phase d'injection et de cuisson du joint. Un positionnement parfait et un blocage effi- cace du jonc dans une gorge disposée dans l'empreinte du moule en matériau métallique rigide nécessite en effet une grande précision dimensionnelle lors de la fabrica- tion du jonc. En outre, si la pression d-injection n'est pas parfaitement contrôlée, le jonc est susceptible de se déplacer à l'intérieur du moule et des bavures de matiè- re plastique peuvent passer par dessus la surface du jonc et être ainsi visibles de l'extérieur sur la pièce à l'état fini. Le but de l'invention est donc de proposer un procédé de réalisation d'un joint en une matière plasti- que durcissable solidaire d'une partie au moins de la périphérie d'un vitrage minéral ou organique, par injec- tion de la matière plastique à l'état fluide dans l'em- preinte d'un moule fermé en matière souple dans laquelle est placé le bord du vitrage, la matière plastique étant injectée dans le moule à l'état inerte puis activée par un rayonnement électromagnétique à haute, à très haute ou à ultra haute fréquence, ce joint comportant en outre un insert et ce procédé étant d'une mise en oeuvre simple et très sûre, quel que soit le type d'insert à placer dans le joint et quel que soit le galbe présenté par le vitrage. Dans ce but, l'insert est mis en place dans le moule avant l'injection de la matière plastique, cette injection et le durcissement ultérieur de la matière plastique étant effectués à l'intérieur du moule dans lequel sont disposés, pendant ces opérations, le bord du vitrage et l'insert, dans leur position relative défini- tive sur le vitrage à l'état élaboré. L'invention est également relative à un dispo- sitif pour la mise en oeuvre du procédé de réalisation du joint renfermant un insert et au vitrage surmoulé obtenu. Afin de bien faire comprendre l'invention, on va maintenant décrire, à titre d'exemple non limitatif, en se reportant aux figures jointes en annexe, deux modes de réalisation du procédé suivant l'invention, dans le cas d'inserts ayant des formes et des fonctions différentes La figure 1 est une vue en coupe et en éléva- tion d'un dispositif de moulage et de durcissement permettant de mettre en oeuvre le procédé suivant l'in- vention pour la fabrication d'un vitrage galbé pour véhicule automobile ayant un joint renfermant un insert. La figure 2 est une vue à grande échelle de la section de l'empreinte d'un moule pour la réalisation d'un joint renfermant un insert suivant un premier mode de réalisation. La figure 3 est une vue à grande échelle de la section de l'empreinte d'un moule pour la réalisation d'un joint selon un second mode de réalisation renfer- mant plusieurs inserts. Sur la figure 1, on voit un moule désigné de manière générale par le repère 1 comportant une partie supérieure ou poinçon 2 et une partie inférieure ou matrice 3 présentant deux faces destinées à venir en vis-àvis dans la position de fermeture du moule comme représenté sur la figure 1, ces faces étant usinées de manière à délimiter entre elles un espace courbe 4 destiné à recevoir le vitrage galbé 5 et une empreinte de moulage périphérique 6 pour la réalisation d'un joint en matière plastique par surmoulage sur le bord périphé- rique du vitrage 5. Le poinçon 2 et la matrice 3 comportent à leur périphérie des surfaces planes de fermeture qui sont appliquées l'une sur l'autre avec une certaine pression de manière à réaliser la fermeture étanche du moule suivant le plan de joint 7. Le poinçon et la matrice sont d'autre part usinés de manière à constituer un canal 8 d'alimentation en matière plastique à l'état fluide de l'empreinte de moulage 6 du joint. Les faces extérieures du poinçon 2 et de la matrice 3 sont en contact avec des plaques en aluminium et 11 respectivement Ces plaques permettent de transmettre aux deux parties du moule et à une masse de matière plastique injectée dans l'empreinte 6 un rayon- nement à haute fréquence engendré par un générateur 15. De plus, les plaques en aluminium 10 et 11 sont percées de canaux tels que 12 dans lesquels un liquide de refroidissement tel que de l'eau est mis en circulation, lorsque les plaques en aluminium sont sou- mises au rayonnement à haute fréquence produit par le générateur 15. L'ensemble des canaux 12 est relié à deux ajutages 13 et 14 assurant respectivement l'alimentation des canaux et la récupération de l'eau de refroidisse- ment. De plus, la plaque supérieure 10 en contact avec le poinçon 2 porte un ajutage 16 communiquant avec le canal d'injection 8 du moule par un canal de jonction 17 traversant une partie de la plaque 10 et le poinçon 2. La partie supérieure du moule constituée par le poinçon 2 et la plaque 10 est reliée au bâti fixe de l'installation et la partie inférieure du moule consti- tuée par la matrice 3 et la plaque 11 est reliée, par l'intermédiaire de cette plaque 11, à un élément de B presse 18 susceptible d'exercer une force verticale dirigée vers le haut sur la plaque 11 et la matrice 3, de manière à assurer une pression de contact suffisante entre les deux parties du moule, suivant le plan de joint 7, pendant l'opération de surmoulage. Sur la figure 2, on a représenté à grande échelle, la section d'un moule tel que représenté sur la figure 1, au niveau de J'empreinte de moulage périphéri- que 6 d'un joint en matière plastique. La zone du moule représentée sur la figure 2 correspond à la zone A représentée sur la figure 1- Le poinçon 2 et la matrice 3 sont usinés de manière à présenter successivement de la périphérie vers l'intérieur deux surfaces d'appui planes 7 a et 7 b desti- nées à constituer le plan de joint 7 et deux surfaces en creux 6 a et 6 b destinées à constituer la cavité ou em- preinte de moulage 6 dans la position de fermeture du moule. L'empreinte de moulage 6 du joint est délimi- tée vers l'intérieur par deux parties annulaires en saillie 19 et 20 du poinçon 2 et de la matrice 3 respec- tivement venant en appui sur les faces opposées du vitrage 5, au voisinage de sa périphérie, dans la posi- tion de fermeture du moule. Le vitrage 5 présente une partie périphérique a venant en saillie dans l'empreinte de moulage autour de laquelle est réalisé le moulage de la matière plasti- que. La surface supérieure de la matrice 3 est en outre usinée au niveau de sa partie en creux délimitant l'empreinte de moulage 6, pour constituer une gorge annulaire 21 dont la section a la forme d'une portion de cercle. Avant d'effectuer le moulage, le poinçon 2 et la matrice 3 étant en position écartée l'un de l'autre, on introduit un jonc 22 dans la gorge 21. Le poinçon 2 et la matrice 3 sont réalisés en une matière souple telle qu'un élastomère de silicone. Le jonc 22 peut être réalisé en PVC plastifié et teinté dans la masse La section du jonc 22 de forme circulaire présente un rayon sensiblement égal ou légè- rement supérieur au rayon de la gorge 21 de la matrice 3 De cette manière, le jonc 22 engagé dans la gorge 21 est parfaitement maintenu dans une position fixe sur la matrice 3, grâce à l'élasticité de la matière du moule. Le jonc 22 comporte une partie saillante à l'intérieur de la cavité de moulage 6 comportant des éléments d'accrochage 23, par exemple en forme d'ancre de marine ou toute autre forme permettant une fixation définitive du jonc 22 dans la matière plastique consti- tuant le joint du vitrage 5, après solidification de cette matière plastique Le jonc 22 peut comporter toutes aspérités ou parties en contre-dépouilles permet- tant de réaliser un ancrage efficace du jonc dans la matière du joint. Pour la mise en oeuvre du procédé suivant 1/invention, le moule étant ouvert, un vitrage galbé 5 est placé sur la surface supérieure de la matrice 3, au niveau de l'ouverture 4 Le bord de vitrage galbé 5 vient reposer sur le rebord annulaire 20 de la matrice, de manière qu'une partie 5 a constituant le rebord de vitrage se trouve saillante à l'extérieur du rebord annulaire 20. Le joint 22 est mis en place comme décrit précédemment et le moule est refermé de manière que le poinçon et la matrice viennent occuper les positions représentées sur les figures 1 et 2 Le rebord annulaire 19 du poinçon 2 vient en appui sur la périphérie du vitrage 5, en vis-à-vis du rebord 20 Les surfaces planes 7 a et 7 b viennent elles-mêmes en contact et, lors du serrage du moule grâce à l'élément de presse 18 agis- sant sur la matrice par l'intermédiaire de la plaque 11, l'empreinte de moulage 6 se trouve fermée de manière étanche sur toute sa périphérie, à l'exception de l'ou- verture du canal 8 débouchant dans cette empreinte de moulage 6 et d'un évent non représenté, destiné de façon classique à éliminer les bulles d'air. Le rebord extérieur 5 a du vitrage 5 et la partie saillante à l'intérieur de l'empreinte 6 du jonc 22 sont dans une disposition relative parfaitement déterminée pendant le serrage du moule. On injecte par l'intermédiaire de l'ajutage 16 et des canaux 17 et 8, dans l'empreinte de moulage 6, un plastisol PVC d'une viscosité de 5000 m Pa S à 220 C Les principaux constituants de ce plastisol PVC sont les suivants: PVS LUCOVYL PB 1302 (ATOCHEM) 100 parties Plastifiant Phtalate linéaire C 9 Cll 50 parties Stabilisant (sel organique de baryum et de zinc) 2 parties Epoxy stéarate d'octyle 5 parties. D'autres constituants tels que des pigments et des substances permettant de régler la viscosité de la matière plastique sont introduits dans le mélange en quantité adéquate pour obtenir la teinte voulue du joint et une viscosité satisfaisante de la matière plastique au moment de son injection. Le plastisol est injecté pendant une durée de 20 secondes environ à l'intérieur de l'empreinte 6 du moule, une force de fermeture d'environ 1 tonne étant exercée par l'élément de presse 18 sur la plaque 11 et la matrice 3. Un rayonnement électromagnétique à haute fré- quence est appliqué au moule pendant une durée d'une il minute grâce au générateur 15 et par l'intermédiaire des plaques en aluminium 10 et 11. Dans un mode de réalisation préférentiel de l'invention, on applique un rayonnement électromagnéti- que d'une fréquence de 27,12 M Hz. Le moule restant en position fermée est re- froidi pendant une durée sensiblement égale à 2 minutes. Le moule est ensuite ouvert et la pièce est démoulée. Cette pièce est constituée du vitrage galbé 5 comportant à sa périphérie un joint 25 surmoulé constitué par le plastisol PVC plastifié et présentant une dureté de 80 Shore A. Le jonc 22 est légèrement saillant et apparent sur le côté visible du joint 25, de manière que ce jonc coloré dans la masse constitue un élément décoratif du joint 25 La parfaite étanchéité de la cavité 6 du moule en position de fermeture permet d'éviter toute fuite et toute bavure de matière plastique autour du jonc 22, sur la périphérie du vitrage 5 au niveau des rebords 19 et 20 et dans le plan de joint 7. En effet, une très bonne étanchéité est obte- nue par le fait que les deux parties du moule sont réa- lisées en un élastomère dont les surfaces d'appui vien- nent en contact étanche avec des surfaces d'appui cor- respondantes, en élastomère, en verre ou en PVC et par le fait que la matière plastique constituant le joint 25 est injectée dans l'empreinte 6 du moule à une faible pression (quelques bars). En outre, le vitrage galbé 5 ne subit pas de contraintes importantes pendant le moulage et ne subit pas de détérioration sur sa partie périphérique à l'in- térieur de l'empreinte de moulage 6. La position relative du jonc 21 et de la partie périphérique 5 a du vitrage est parfaitement déterminée et maintenue pendant le moulage et le durcis- sement du joint. Sur la figure 3, on voit une partie de la section du moule représentée sur la figure 1 pouvant correspondre au détail B de cette figure, dans le cas d'un second mode de réalisation de l'invention. La figure 3 montre une variante de réalisa- tion de la cavité de moulage 6 ' d'un joint à la périphé- rie d'un vitrage 5 ' de forme galbée qui peut être analo- gue au vitrage 5 représenté sur la figure 1. La partie supérieure 2 ' du moule constitue un poinçon et la partie inférieure 3 ' une matrice Ces éléments sont sensiblement identiques dans leur forme générale et dans leur structure aux éléments 2 et 3 représentés sur la figure 1. La surface inférieure du poinçon 2 ' est usinée pour constituer successivement de l'extérieur vers l'intérieur du moule, une portée de joint plane 7 'a, une partie en creux 6 'a et un rebord annulaire 19 '_ La matrice 3 ' comporte une surface supérieure usinée pour constituer successivement une portée de joint plane 7 'b destinée à s'appliquer contre la portée 7 'a lors de la fermeture du moule, une partie en creux 6 'b et un rebord annulaire 20 '. La matrice 3 ' comporte de plus, dans sa partie en creux 6 'b, une cavité 21 annulaire ayant une section en forme de portion de cercle. Avant la fermeture du moule, le poinçon et la matrice étant séparés, un insert 22 ' est mis en place dans la partie en creux 6 'b de la surface de la matrice 3 ' Cet insert est constitué sous la forme d'un tube creux ou tubing ayant une section transversale en forme de triangle curviligne ou de portion de cercle Cet insert 22 ' comporte un élément de fixation annulaire en saillie destiné à venir s'engager dans l'ouverture annulaire 21 ' pour assurer le maintien de l'insert 22 ' dans l'empreinte de moulage 6 ' avant la fermeture du moule et pendant le surmoulage d'un joint en matière plastique dans l'empreinte 6 ' du moule. Le vitrage galbé 5 ' est placé de manière qu'il présente une partie périphérique 5 'a saillante à J'inté- rieur de l'empreinte de moulage 6 ' du joint. De plus, le poinçon 2 ' du moule est percé de trous borgnes tels que le trou 26 dans lesquels on peut venir engager des inserts constitués par des pions tels que le pion 27 comportant une tête à diamètre élargi engagée dans l'empreinte 6 ' du moule et une partie filetée extérieure à l'empreinte du moule engagée dans un trou borgne 26. La réalisation du joint 25 ' en matière plasti- que est effectuée comme précédemment, par injection d'un plastisol dont la composition peut être identique à la composition donnée ci-dessus, à l'intérieur de l'em- preinte de moulage 6 ' Le plastisol à l'état liquide est ensuite gélifié par un traitement sous haute fréquence, pendant une minute, cette haute fréquence pouvant être de 27,12 M Hz Le démoulage se fait comme précédemment, après un refroidissement de deux minutes environ à l'intérieur du moule en position fermée. La pièce obtenue est un vitrage galbé compor- tant à sa périphérie un joint surmoulé en PVC plastifié d'une dureté de 80 Shore A environ La pièce comporte, sur la face externe du joint, c'està-dire sur la face du joint opposée à la face disposée contre la carrosse- rie, un tube intégré 22 ' parfaitement solidaire du joint ' et pouvant occuper tout ou partie de la périphérie du vitrage 5 '. Le tube 22 ' peut permettre le passage de câbles électriques par exemple utilisés pour le dégivra- ge de la lunette arrière d'un véhicule automobile Il peut également servir pour amener au liquîde lave-glace jusqu'au niveau d'une busette d'aspersion placée à la base de l'essuie-glace arrière du véhicule Il est muni d'un jonc décoratif constitué par la partie du joint formée dans la cavité 21 '- Le pion 27 dont la tête élargie constitue un insert noyé dans la matière plastique du joint 25 ' présente une partie filetée saillante par rapport au joint 25 ' qui peut servir à fixer la vitre 5 ' sur la carrosserie du véhicule, en utilisant un écrou. Il est bien évident que le moule comportant des éléments tels que représentés sur la figure 3 pré- sente les mêmes avantages que le moule décrit plus haut comportant les éléments représentés sur la figure 2, en ce qui concerne la facilité de pose des inserts, la précision de positionnement de ces inserts et la qualité du joint 25 ' réalisé, dans la mesure o le poinçon 2 ' et la matrice 3 ' sont réalisés en une matière souple telle qu'un élastomère de silicone et o le plastisol est injecté sous faible pression dans la cavité 6 '. Il est bien évident que l'invention ne se limite pas aux modes de réalisation qui ont été décrits. C'est ainsi qu'on peut utiliser le procédé suivant l'invention pour réaliser des vitrages compor- tant des inserts décoratifs ou fonctionnels différents de ceux qui ont été décrits De tels inserts peuvent être constitués par des joncs, des rubans, des barret- tes, des plaquettes, des cordons décoratifs, des élé- ments distinctifs tels que des sigles, dans la mesure o la chaleur engendrée par le rayonnement électromagnéti- que ne produit pas de détérioration de l'élément décora- tif réalisé sous forme d'un insert. Les inserts peuvent être également constitués par des éléments fonctionnels tels que des câbles élec- triques, des tubes ou autres corps creux, des pions de i 5 centrage permettant un bon positionnement du vitrage sur la carrosserie par vissage d'un écrou ou tout autre élément de fixation permettant le montage du vitrage sur la carrosserie du véhicule. La force de fermeture de l'outillage et le temps d'injection du liquide réactif constitué par exemple par un plastisol peuvent varier selon la taille du joint et du vitrage sur lequel est réalisé le joint. * De manière préférentielle, pour une glace fixe de véhicule automobile, cette force pourra varier entre 1 et 3 tonnes et pour une lunette arrière de véhicule automobile entre 3 et 5 tonnes. Dans le mode de réalisation de la figure 3, on pourrait envisager de placer le tube 22 ' côté carrosse- rie, en plaçant celui-ci du même côté que le pion 27 On pourrait éventuellement supprimer ce pion 27 et coller le vitrage sur la carroserie Ainsi, le tube 22 ' ne serait pas visible. Le temps d'injection de la matière plastique réactive telle que le plastisol peut varier entre 20 et secondes L'opération d'injection peut être accélérée et facilitée par mise sous vide de l'empreinte du moule dont on réalise le remplissage. La durée d'application des ondes électromagné- tiques à haute fréquence ou des micro-ondes dépend de l'épaisseur du joint à réaliser et du coefficient de perte diélectrique du matériau liquide dont on réalise la solidification par gélification, vulcanisation ou polymérisation. Dans le cas d'un plastisol PVC, la durée d'exposition à un rayonnement à une fréquence de 27,12 M Hz est de 20 à 90 secondes. De manière générale, en ce qui concerne le type de rayonnement électromagnétique, la nature des outillages et les matériaux utilisés pour constituer le Io joint, on pourra se reporter à la demande de brevet français 88-02492. De préférence, on utilisera un rayonnement à haute fréquence dont la fréquence peut être de 13,56 M Hz, 27,12 M Hz ou 40,68 M Hz ou encore un rayonnement de type micro-ondes dont la fréquence peut être de 433 M Hz, 850 M Hz, 915 M Hz ou 2450 M Hz. Les parties du moule délimitant l'empreinte de moulage pourront être réalisées de manière préféren- tielle en élastomère de silicone vulcanisable à tempéra- ture ambiante ou à chaud ou en tout autre matériau souple ou semi-rigidetransparent au rayonnement à haute fréquence tel que le polytétrafluoréthylène, le polypro- pylène et les bétons de résine époxyde de formulation spécialement adaptée. Pour constituer le joint, on pourra utiliser des matériaux plastiques liquides en l'absence de chauf- fage par perte diélectrique et gélifiables, polymérisa- bles ou réticulables sous les effets des ondes à haute fréquence ou des micro-ondes On utilisera de préférence des plastisols à base de PVC et les systèmes polyuré- thanne bloqués ou très ralentis liquides à température ambiante. On peut également envisager l'utilisation de caoutchouc à condition d'utiliser comme liquide réactif des latex présentant une formule convenable. De manière générale, l'invention peut trouver des applications nombreuses dans le domaine de la cons- truction automobile, dans tous les cas o un insert à but décoratif ou fonctionnel doit être associé au joint d'un vitrage. RRVRNDICATIONS 1. Procédé de réalisation d'un joint ( 25, ') en une matière plastique durcissable solidaire d'une partie au moins de la périphérie d'un vitrage ( 5, 5 ') minéral ou organique par injection de la matière plastique à l'état fluide dans l'empreinte d'un moule ( 2, 3, 2 ', 3 ') fermé en matière souple, dans lequel est placé le bord du vitrage ( 5, 5 '), la matière plastique étant injectée dans le moule à l'état inerte puis acti- vée par un rayonnement électromagnétique à haute, à très haute ou à ultra haute fréquence, caractérisé par le fait que le joint comporte en outre un insert ( 22, 22 ', 27) mis en place dans l'empreinte ( 6, 6 ') du moule avant l'injection de la matière plastique, cette injection et le durcissement ultérieur de la matière plastique étant effectués à l'intérieur de l'empreinte ( 6, 6 ') du moule dans laquelle sont disposés, pendant ces opérations, le bord ( 5 a, 5 'a) du vitrage et l'insert ( 22, 22 ', 27) dans leur position relative définitive sur le vitrage à l'état élaboré. 2. Procédé suivant la revendication 1, carac- térisé par le fait que l'insert ( 22, 22 ') comporte une partie en saillie qui est engagée lors de la mise en place de l'insert dans l'empreinte ( 6, 6 ') du moule, dans une ouverture ( 21, 21 ') d'une paroi de l'empreinte ( 6, 6 '). 3. Procédé suivant l'une quelconque des revendications 1 et 2, caractérisé par le fait que l'insert ( 22) comporte au moins un dispositif d'ancrage ( 23) placé en saillie à l'intérieur de l'empreinte ( 6) du moule, lors de la mise en place de l'insert avant l'injection de la matière plastique. 4. Procédé suivant l'une quelconque des revendications 1 à 3, caractérisé par le fait que l'em- preinte ( 6, 6 ') du moule est délimitée par des parois ( 2, 3, 2 ', 3 ') en une matière souple et élastique telle qu'un élastomère de silicone. 5. Procédé suivant l'une quelconque des revendications 1 à 4, caractérisé par le fait que le vitrage ( 5) est un vitrage galbé dont la hauteur de flèche est supérieure à 3 mm. 6. Procédé suivant l'une quelconque des revendications 1 à 5, caractérisé par le fait que l'in- sert ( 22) est constitué par un jonc décoratif. 7 Procédé suivant l'une quelconque des revendications 1 à 5, caractérisé par le fait que l'in- sert est constitué par un tube ou élément creux ( 22 ') permettant le passage de câbles électriques dans le joint ( 25 ') du vitrage ( 5 ') ou le passage d'un liquide dans le joint ( 25 ') jusqu'en un point défini du vitrage ( 5 '). 8. Procédé suivant l'une quelconque des revendications 1 à 7, caractérisé par le fait que la matière plastique injectée pour constituer le joint ( 25, 25 '} est un plastisol PVC. 9. Procédé suivant l'une quelconque des revendications 1 à 8, dans lequel la cavité du moule ( 6, 6 ') est délimitée par deux éléments de moule ( 2, 2 ', 3, 3 ') caractérisé par le fait qu'on exerce une force de fermeture comprise entre 1 et 3 tonnes entre les élé- ments de moule ( 2, 2 ', 3, 3 ') délimitant l'empreinte ( 6, 6 ') du moule, pendant l'injection et le durcissement de la matière plastique. 10. Procédé suivant l'une quelconque des revendications 1 à 9, caractérisé par le fait que le temps d'injection de la matière plastique dans l'em- preinte ( 6, 6 ') du moule est compris entre 20 et 90 secondes. 11. Procédé suivant l'une quelconque des revendications 1 à 10, caractérisé par le fait que la matière plastique du joint ( 25, 25 ') est activée par un rayonnement à haute fréquence. 12. Procédé suivant la revendication 11, caractérisé par le fait que le rayonnement électromagné- tique a une fréquence de 27,12 M Hz. 13. Procédé suivant l'une quelconque des revendications 1 à 10, caractérisé par le fait que la matière plastique constituant le joint ( 25, 25 ') est activée par un rayonnement de type micro-ondes. 14 Procédé suivant la revendication 13, caractérisé par le fait que le rayonnement micro-ondes a une fréquence voisine de 2450 M Hz. 15. Dispositif pour la réalisation d'un joint en matière plastique durcissable solidaire d'une partie au moins de la périphérie d'un vitrage ( 5), par moulage de la matière plastique à l'état fluide autour du vitra- ge pour constituer le joint et durcissement du joint moulé sur le vitrage, comportant un moule ( 1) en deux parties ( 2, 3, 2 ', 3 ') ménageant entre elles dans leur position de fermeture un espace libre comportant une partie centrale ( 4) pour recevoir le vitrage ( 5, 5 ') et une partie périphérique ( 6, 6 ') constituant l'empreinte de moulage du joint ( 25, 25 '), caractérisé par le fait qu'un insert ( 22, 22 ', 27) est fixé sur l'une au moins des parois ( 6 a, 6 'a, 6 b; 6 'b) des parties ( 2, 3, 2 ', 3 ') du moule ( 1) délimitant l'empreinte de moulage ( 6, 6 '), de manière à présenter une partie en saillie vers l'in- térieur de l'empreinte ( 6, 6 ') du moule. 16. Dispositif suivant la revendication 15, caractérisé par le fait que l'une au moins des parois ( 6 a, 6 'a, 6 b, 6 'b) de l'une des deux parties ( 2, 3, 2 ', 3 ') du moule ( 1) comporte une cavité ( 21, 21 ') pour l'engagement d'une partie en saillie d'un insert ( 22, 22 ') et la fixation de cet insert sur la paroi ( 6 a, 6 'a, 6 b, 6-b) correspondante. 17. Dispositif suivant l'une quelconque des revendications 15 et 16, caractérisé par le fait que les deux parties ( 2, 3 2 ', 3 ') du moule ( 1) délimitant entre elles un espace libre comportant à sa périphérie l'empreinte de moulage ( 6, 6 ') sont réalisées en un élastomère de silicone vulcanisé. 18. Vitrage en particulier pour véhicule automobile, comportant une vitre en verre transparent, minéral ou organique ( 5, 5 ') et un joint en matière plastique ( 25, 25 ') solidaire d'une partie au moins de la périphérie de la vitre ( 5, 5 ') réalisé par moulage à l'état fluide en contact avec le bord de la vitre ( 5, ') et durcissement par un rayonnement électromagnéti- que, caractérisé par le fait que la vitre ( 5, 5 ') est galbée et présente une flèche au moins égale à 3 mm et que le joint en matière plastique ( 25, 25 ') solidaire de la périphérie de la vitre ( 5, 5 ') renferme au moins un insert ( 22, 22 ', 27). 19. Vitrage suivant la revendication 18, caractérisé par le fait que l'insert est constitué par un jonc décoratif ( 22) présentant une surface apparente visible sur une des faces du joint ( 25). Vitrage suivant la revendication 18, caractérisé par le fait que l'insert ( 22 '> est constitué par un conduit ou corps creux ( 22 '). 21. Vitrage suivant la revendication 20, caractérisé par le fait que le conduit ou corps creux ( 22 ') est utilisé pour le passage de câbles d'alimenta- tion électrique. 22 Vitrage suivant la revendication 20, caractérisé par le fait que le conduit ou corps creux ( 22 ') constitue un tube d'alimentation en liquide de lavage du vitrage. 23. Vitrage suivant la revendication 20, caractérisé par le fait que l'insert ( 27) est constitué par une vis dont une partie filetée est en saillie vers l'extérieur par rapport au joint ( 25 ') du vitrage.